(57)【要約】【課題】得られる塗装構造体が付着性、耐候性、耐水性、耐チッピング性、及び外観に優れる樹脂組成物を提供すること、及び付着性、耐候性、耐水性、耐チッピング性、及び外観に優れる塗装構造体を提供すること。【解決手段】構成単位（ａ１）と、構成単位（ａ２）と、を有するアクリル樹脂（Ａ）を含み、前記アクリル樹脂（Ａ）の水酸基価が３０〜５０ｍｇＫＯＨ／ｇであり、前記アクリル樹脂（Ａ）のガラス転移点が−３０℃以下であり、前記構成単位（ａ１）の割合が、前記アクリル樹脂（Ａ）を構成する全構成単位の総モル数に対し、１６モル％以上である、樹脂組成物。【選択図】なし【特許請求の範囲】
【請求項１】
下記式（ａ１）で表される構成単位（ａ１）と、
下記式（ａ２）で表される構成単位（ａ２）と、を有するアクリル樹脂（Ａ）を含み、
前記アクリル樹脂（Ａ）の水酸基価が３０〜５０ｍｇＫＯＨ／ｇであり、
前記アクリル樹脂（Ａ）のガラス転移点が−３０℃以下であり、
前記構成単位（ａ１）の割合が、前記アクリル樹脂（Ａ）を構成する全構成単位の総モル数に対し、１６モル％以上である、樹脂組成物。
【化１】
2018168298.tif 000007
［式（ａ１）中、Ｒａ１は水素原子又は炭素数１〜５のアルキル基であり、Ｒａ２は、炭素数１０〜２０の１価の炭化水素基であり、式（ａ２）中、Ｒｂ１は水素原子又は炭素数１〜５のアルキル基であり、Ｘｂ１は炭素数３〜５０の２価の連結基である。］
【請求項２】
前記構成単位（ａ２）の割合が、前記アクリル樹脂（Ａ）を構成する全構成単位の総モル数に対し、１２〜３０モル％である、請求項１に記載の樹脂組成物。
【請求項３】
さらにポリオール（Ｄ）を含有し、
前記ポリオール（Ｄ）の重量平均分子量が５００〜５００００であり、
前記ポリオール（Ｄ）の水酸基価が２０〜２００ｍｇＫＯＨ／ｇである、請求項１又は２に記載の樹脂組成物。
【請求項４】
金属めっき層と、前記金属めっき層の上に位置し、請求項１〜３のいずれか一項に記載の樹脂組成物から形成されるプライマー層と、前記プライマー層の上に位置するトップコート層とを含む塗装構造体。
【請求項５】
前記トップコート層はポリオール（Ｇ）を含み、
前記ポリオール（Ｇ）は重量平均分子量が７０００〜４００００であり、水酸基価が２５〜８０ｍｇＫＯＨ／ｇである、請求項４に記載の塗装構造体。
【発明の詳細な説明】
【技術分野】
【０００１】
本発明は、樹脂組成物及び塗装構造体に関する。
【背景技術】
【０００２】
基材の表面に金属めっき層を形成した部材は、自動車、オートバイなどの外装部品に使用されている。金属めっき層の表面処理として、金属光沢を生かした特徴的な意匠の付与及び金属めっき層の保護を目的とした塗膜を形成する処理が行われている。
【０００３】
しかし、走行中の小石、寒冷地における融雪剤などの跳ね返りによる傷（チッピング）によって、塗膜の剥離が拡大する問題があった。剥離の拡大が、金属めっき層にまで達する傷をきっかけに発生している状況から、付着性、耐チッピング性に優れた塗膜が求められている。
このような塗膜の付着性、耐チッピング性を向上させるために、金属めっき層上に形成されるプライマー層、プライマー層上に形成されるトップコート層の２層仕上げの塗膜を形成することが提案されている。
【０００４】
例えば、特許文献１は、エポキシ樹脂組成物によりプライマー層を形成し、プライマー層上にウレタン樹脂を含むトップコート層を形成する方法が提案されている（特許文献１）。特許文献１によれば、耐水性、耐チッピング性を向上することができる。
【先行技術文献】
【特許文献】
【０００５】
【特許文献１】特開２０１１−１３７１４５号公報
【発明の概要】
【発明が解決しようとする課題】
【０００６】
このような塗膜には、耐チッピング性、耐水性の他、付着性、耐候性、外観にも優れることが要求される。しかしながら、特許文献１ではこのような効果について検討していない。
本発明は上記事情に鑑みてなされたものであり、得られる塗装構造体が付着性、耐候性、耐水性、耐チッピング性、及び外観に優れる樹脂組成物を提供すること、及び付着性、耐候性、耐水性、耐チッピング性、及び外観に優れる塗装構造体を提供することを目的とする。
【課題を解決するための手段】
【０００７】
本発明者らは、鋭意検討した結果、以下の樹脂組成物及び塗装構造体が、上記課題を解決できることを見出した。
すなわち本発明は、以下の態様を有する。
［１］下記式（ａ１）で表される構成単位（ａ１）と、
下記式（ａ２）で表される構成単位（ａ２）と、を有するアクリル樹脂（Ａ）を含み、
前記アクリル樹脂（Ａ）の水酸基価が３０〜５０ｍｇＫＯＨ／ｇであり、
前記アクリル樹脂（Ａ）のガラス転移点が−３０℃以下であり、
前記構成単位（ａ１）の割合が、前記アクリル樹脂（Ａ）を構成する全構成単位の総モル数に対し、１６モル％以上である、樹脂組成物。
【化１】
2018168298.tif 000002
［式（ａ１）中、Ｒａ１は水素原子又は炭素数１〜５のアルキル基であり、Ｒａ２は、炭素数１０〜２０の１価の炭化水素基であり、式（ａ２）中、Ｒｂ１は水素原子又は炭素数１〜５のアルキル基であり、Ｘｂ１は炭素数３〜５０の２価の連結基である。］
［２］前記構成単位（ａ２）の割合が、前記アクリル樹脂（Ａ）を構成する全構成単位の総モル数に対し、１２〜３０モル％である、［１］に記載の樹脂組成物。
［３］さらにポリオール（Ｄ）を含有し、
前記ポリオール（Ｄ）の重量平均分子量が５００〜５００００であり、
前記ポリオール（Ｄ）の水酸基価が２０〜２００ｍｇＫＯＨ／ｇである、［１］又は［２］に記載の樹脂組成物。
［４］金属めっき層と、前記金属めっき層の上に位置し、［１］〜［３］のいずれか一項に記載の樹脂組成物から形成されるプライマー層と、前記プライマー層の上に位置するトップコート層とを含む塗装構造体。
［５］前記トップコート層はポリオール（Ｇ）を含み、
前記ポリオール（Ｇ）は重量平均分子量が７０００〜４００００であり、水酸基価が２５〜８０ｍｇＫＯＨ／ｇである、［４］に記載の塗装構造体。
【発明の効果】
【０００８】
本発明によれば、得られる塗装構造体が付着性、耐候性、耐水性、耐チッピング性、及び外観に優れる樹脂組成物を提供することができ、付着性、耐候性、耐水性、耐チッピング性、及び外観に優れる塗装構造体を提供することができる。
【図面の簡単な説明】
【０００９】
【図１】本発明の塗装構造体の断面図である。
【発明を実施するための形態】
【００１０】
≪樹脂組成物≫
本発明の樹脂組成物は、式（ａ１）で表される構成単位（ａ１）と、式（ａ２）で表される構成単位（ａ２）と、を有するアクリル樹脂（Ａ）を含むことを特徴とする。
本発明の樹脂組成物は、金属めっき層の表面に形成されるプライマー層形成用であることが好ましい。
本明細書において「構成単位」とは、高分子化合物（樹脂、重合体、共重合体）を構成するモノマー単位（単量体単位）を意味する。また、「（メタ）アクリレート」とは、α位に水素原子が結合したアクリレートと、α位にメチル基が結合したメタクリレートの一方あるいは両方を意味する。「（メタ）アクリル酸」とは、α位に水素原子が結合したアクリル酸と、α位にメチル基が結合したメタクリル酸の一方あるいは両方を意味する。
【００１１】
＜構成単位（ａ１）＞
構成単位（ａ１）は、下記式（ａ１）で表される構成単位である。
【００１２】
【化２】
2018168298.tif 000003
［式（ａ１）中、Ｒａ１は水素原子又は炭素数１〜５のアルキル基であり、Ｒａ２は、炭素数１０〜２０の１価の炭化水素基である。］
【００１３】
構成単位（ａ１）は、下記式（ａ１’）で表されるモノマーから誘導される構成単位である。
ＣＨ２＝Ｃ（Ｒａ１）ＣＯＯＲａ２  ・・・（ａ１’）
［式（Ａ’）中、Ｒａ１は水素原子又は炭素数１〜５のアルキル基であり、Ｒａ２は、炭素数１０〜２０の１価の炭化水素基である。］
【００１４】
Ｒａ１は水素原子又は炭素数１〜５のアルキル基である。炭素数１〜５のアルキル基としては、メチル基、エチル基、プロピル基、ブチル基、ペンチル基が挙げられる。なかでも、水素原子又はメチル基が好ましい。
Ｒａ２は炭素数１０〜２０の１価の炭化水素基である。Ｒａ２は直鎖状、分岐鎖状、又は環状であってもよく、直鎖状又は分岐鎖状が好ましい。１価の炭化水素基としては、アルキル基が好ましい。
構成単位（ａ１）は、１種単独で使用してもよいし、２種以上を併用してもよい。
【００１５】
構成単位（ａ１）の割合は、アクリル樹脂（Ａ）を構成する全構成単位の総モル数に対し、１６モル％以上であり、１６〜７１モル％が好ましく、２０〜３０モル％がより好ましい。構成単位（ａ１）の割合を上記数値範囲内とすることにより、良好な初期付着性や耐水付着性を付与することができる。
【００１６】
＜構成単位（ａ２）＞
構成単位（ａ２）は、下記式（ａ２）で表される構成単位である。
【００１７】
【化３】
2018168298.tif 000004
［式（ａ２）中、Ｒｂ１は水素原子又は炭素数１〜５のアルキル基であり、Ｘｂ１は炭素数３〜５０の２価の連結基である。］
【００１８】
構成単位（ａ２）は、下記式（ａ２’）で表されるモノマーから誘導される構成単位である。
ＣＨ２＝Ｃ（Ｒｂ１）ＣＯＯＸｂ１−ＯＨ  ・・・（ａ２’）
［式（ａ２’）中、Ｒｂ１は水素原子又は炭素数１〜５のアルキル基であり、Ｘｂ１は炭素数３〜５０の２価の連結基である。］
【００１９】
Ｒｂ１は水素原子又は炭素数１〜５のアルキル基である。炭素数１〜５のアルキル基としては、メチル基、エチル基、プロピル基、ブチル基、ペンチル基が挙げられる。なかでも、水素原子又はメチル基が好ましい。
Ｘｂ１は炭素数３〜５０の２価の連結基である。Ｘｂ１の炭素数は１０〜４０が好ましく、２０〜３５がより好ましい。２価の連結基としては、２価の炭化水素基、ヘテロ原子を含む２価の連結基等が挙げられる。
２価の連結基Ｘｂ１としての炭化水素基は、脂肪族炭化水素基であってもよく、芳香族炭化水素基であってもよい。脂肪族炭化水素基は、芳香族性を持たない炭化水素基を意味する。脂肪族炭化水素基は、飽和であってもよく、不飽和であってもよく、通常は飽和であることが好ましい。
脂肪族炭化水素基としては、直鎖若しくは分岐鎖の脂肪族炭化水素基又は構造中に環を含む脂肪族炭化水素基等が挙げられる。
ヘテロ原子を含む２価の連結基におけるヘテロ原子とは、炭素原子及び水素原子以外の原子であり、例えば酸素原子、窒素原子、硫黄原子、ハロゲン原子などが挙げられる。
Ｘｂ１がヘテロ原子を含む２価の連結基である場合、−Ｘｂ１ＯＨは−（ＣＨ２）ｍ−Ｏ−（Ｘｂ２Ｏ）ｎ−Ｈ［式中、Ｘｂ２は炭素数２〜１０の２価の連結基であり、ｍは２〜１０の数であり、ｎは１〜１０の数である］が好ましい。
Ｘｂ２は炭素数２〜１０の２価の連結基である。２価の連結基としては、２価の炭化水素基、ヘテロ原子を含む２価の連結基等が挙げられる。
２価の連結基Ｘｂ２としての炭化水素基は、脂肪族炭化水素基であってもよく、芳香族炭化水素基であってもよい。
Ｘｂ２がヘテロ原子を含む２価の連結基である場合、Ｘｂ２は−Ｃ（＝Ｏ）−Ｘｂ３−［式中、Ｘｂ３は炭素数１〜１０の２価の炭化水素基である。］が好ましい。Ｘｂ３の炭素数は２〜８が好ましく、３〜６がより好ましく、５が最も好ましい。２価の炭化水素基としてはアルキレン基が好ましく、例えば、エチレン基、プロピレン基、ブチレン基、ペンチレン基が挙げられる。
ｍは２〜１０の数である。ｍは２〜８が好ましく、２がより好ましい。
ｎは１〜１０の数である。ｎは２〜８が好ましく、３〜５がより好ましい。
構成単位（ａ２）は、１種単独で使用してもよいし、２種以上を併用してもよい。
【００２０】
構成単位（ａ２）の割合は、アクリル樹脂（Ａ）を構成する全構成単位の総モル数に対し、１２〜３０モル％が好ましく、１６〜２５モル％がより好ましい。構成単位（ａ２）の割合を上記数値範囲内とすることにより、良好な付着性や耐チッピング性を付与することができる。
【００２１】
＜その他の構成単位＞
本発明の樹脂組成物に含まれるアクリル樹脂（Ａ）は、構成単位（ａ１）及び（ａ２）以外のその他の構成単位を含んでいてもよい。
その他の構成単位としては、メチル（メタ）アクリレート、ブチル（メタ）アクリレート等の（メタ）アクリレート；（メタ）アクリル酸等のカルボキシル基含有モノマー；スチレン、α−メチルスチレン、ビニルトルエン、パラメチルスチレン、クロロスチレン等のスチレン誘導体；酢酸ビニル、プロピオン酸ビニル等のビニルエステル；塩化ビニル、塩化ビニリデン等のハロゲン化ビニル系モノマー；アクリルアミド、ジアセトンアクリルアミド、Ｎ−メチロールアクリルアミド、アクリロニトリル、メタクリルアミド、メタクリロニトリル等の窒素含有ビニル系モノマー等から誘導されるものが挙げられる。その他の構成単位は、１種単独で使用してもよいし、２種以上を併用してもよい。
【００２２】
アクリル樹脂（Ａ）の水酸基価は３０〜５０ｍｇＫＯＨ／ｇであり、３５〜４５ｍｇＫＯＨ／ｇがより好ましい。水酸基価を下限値以上とすることにより、耐候性及び耐チッピング性を向上しやすくなる。水酸基価を上限値以下とすることにより、初期付着性や耐水付着性など付着性を向上しやすくなる。
なお、本明細書における水酸基価は、ＪＩＳ  Ｋ  １５５７−１：２００７「プラスチック−ポリウレタン原料ポリオール試験方法−第１部：水酸基価の求め方」に従って求めた数値である。
【００２３】
アクリル樹脂（Ａ）のガラス転移点は−３０℃以下であり、−３５℃以下が好ましく、−４０℃以下がより好ましい。
ガラス転移点を上限値以下とすることにより、初期付着性や耐水付着性などの付着性を向上しやすくなり、かつ耐チッピング性を向上しやすくなる。
なお、本明細書におけるガラス転移点は、ＪＩＳ  Ｋ７１２１に基づいて、示差走査熱量測定法（ＤＳＣ法）により測定することができる。
【００２４】
アクリル樹脂（Ａ）は、公知の重合方法、例えばラジカル重合等で合成することができる。
重合に用いられるラジカル重合開始剤としては例えば、シクロヘキサノンパーオキサイド、３，３，５−トリメチルシクロヘキサノンパーオキサイド、メチルシクロヘキサノンパーオキサイド、１，１−ビス（ｔ−ブチルパーオキシ）−３，３，５−トリメチルシクロヘキサン、１，１−ビス（ｔ−ブチルパーオキシ）シクロヘキサン、ｎ−ブチル−４，４−ビス（ｔ−ブチルパーオキシ）バレレート、クメンハイドロパーオキサイド、２，５−ジメチルヘキサン−２，５−ジハイドロパーオキサイド、１，３−ビス（ｔ−ブチルパーオキシ−ｍ−イソプロピル）ベンゼン、２，５−ジメチル−２，５−ジ（ｔ−ブチルパーオキシ）ヘキサン、ジイソプロピルベンゼンパーオキサイド、ｔ−ブチルクミルパーオキサイド、デカノイルパーオキサイド、ラウロイルパーオキサイド、ベンゾイルパーオキサイド、２，４−ジクロロベンゾイルパーオキサイド、ジ-ｔ-アミルパーオキサイド、ビス（ｔ−ブチルシクロヘキシル）パーオキシジカーボネート、ｔ−ブチルパーオキシベンゾエート、２，５−ジメチル−２，５−ジ（ベンゾイルパーオキシ）ヘキサン、ｔ-ブチルパーオキシ-2-エチルヘキサノエート等の過酸化物系重合開始剤；２，２’−アゾビス（イソブチロニトリル）、１，１−アゾビス（シクロヘキサン−１−カルボニトリル）、アゾクメン、２，２’−アゾビス（２−メチルブチロニトリル）、２，２’−アゾビス（２，４−ジメチルバレロニトリル）、４，４’−アゾビス（４−シアノ吉草酸）、２−（ｔ−ブチルアゾ）−２−シアノプロパン、２，２’−アゾビス（２，４，４−トリメチルペンタン）、２，２’−アゾビス（２−メチルプロパン）、ジメチル２，２’−アゾビス（２−メチルプロピオネート）等のアゾ系重合開始剤を挙げることができる。
【００２５】
本発明の樹脂組成物は、アクリル樹脂（Ａ）の他にイソシアネート、ポリオール、シランカップリング剤、溶媒等を含んでいてもよい。
【００２６】
イソシアネートとしては、ポリエステル成分が骨格に導入されたイソシアネート、ポリカーボネート成分が骨格に導入されたイソシアネート、ポリエーテル成分が骨格に導入されたイソシアネートから選ばれる少なくとも１種類（Ｂ）（以降、軟質タイプのイソシアネート（Ｂ）という。）が挙げられる。イソシアネート（Ｂ）は、１種単独で使用してもよいし、２種以上を併用してもよい。
【００２７】
イソシアネートとしては、軟質タイプのイソシアネート（Ｂ）以外の硬質タイプのイソシアネートであってもよい（以下、イソシアネート（Ｃ）という）。例えば、ジフェニルメタンジイソシアネート（ＭＤＩ）、トリレンジイソシアネート（ＴＤＩ）、ヘキサメチレンジイソシアネート（ＨＤＩ）、キシレンジイソシアネート（ＸＤＩ）及びこれらのオリゴマー又はポリマーが挙げられる。イソシアネート（Ｃ）は、１種単独で使用してもよいし、２種以上を併用してもよい。
【００２８】
イソシアネートの含有量は、プライマー層が含有する水酸基のモル当量１に対するイソシアネート基（−ＮＣＯ）のモル当量の比が０．５〜２．０となる量が好ましく、１．０〜１．６がより好ましい。イソシアネート基のモル当量の比は、軟質タイプのイソシアネート（Ｂ）及びイソシアネート（Ｃ）の合計モル当量の比である。ここで、プライマー層が含有する水酸基のモル当量は、アクリル樹脂（Ａ）及びポリオール（Ｄ）が有する水酸基のモル当量である。水酸基のモル当量１に対するイソシアネート基のモル当量の比が下限値以上であると、プライマー層の耐チッピング性、耐水性を向上しやすい。上限値以下であると、金属めっき層との付着性を向上しやすい。
【００２９】
本発明の樹脂組成物は、ポリオール（Ｄ）を含んでいてもよい。ポリオール（Ｄ）は、耐チッピング性を更に向上させる役割をもつ。ポリオール（Ｄ）は、ポリエステルポリオール、ポリカーボネートポリオール、ポリエステルで変性されたポリカーボネートポリオールから選ばれる少なくとも１種類であることが好ましい。ポリオール（Ｄ）は、１種単独で使用してもよいし、２種以上を併用してもよい。
【００３０】
ポリオール（Ｄ）は、重量平均分子量（Ｍｗ）が５００〜５００００であることが好ましく、７００〜３００００がより好ましく、８００〜１００００がさらに好ましい。ポリオール（Ｄ）のＭｗが下限値以上であると、プライマー層の耐チッピング性を向上しやすくなる。ポリオール（Ｄ）のＭｗが上限値以下であると、上記アクリル樹脂（Ａ）と混合しやすくなり、プライマー層が白濁するのを防ぐことができる。
なお、本明細書において重量平均分子量は、ゲルパーミエーションクロマトグラフィー（ＧＰＣ）法（ポリスチレン換算）により測定することができる。
【００３１】
ポリオール（Ｄ）の水酸基価は、２０〜２００ｍｇＫＯＨ／ｇが好ましく、４０〜１８０ｍｇＫＯＨ／ｇがより好ましく、５０〜１２０ｍｇＫＯＨ／ｇがさらに好ましい。ポリオール（Ｄ）の水酸基価が下限値以上であると、プライマー層の耐チッピング性を向上しやすくなる。ポリオール（Ｄ）の水酸基価が上限値以下であると、金属めっき層との付着性を向上しやすくなる。
【００３２】
アクリル樹脂（Ａ）／ポリオール（Ｄ）で表される質量比（以下、Ａ／Ｄ比ともいう）は、本発明の効果を奏する限り特に限定されないが、６０／４０〜１００／０であることが好ましい。
ポリオール（Ｄ）の含有量は、アクリル樹脂（Ａ）１００質量部に対し、０〜６６質量部が好ましく、０〜４０質量部がより好ましい。
【００３３】
本発明の樹脂組成物は、シランカップリング剤（Ｅ）を含んでいてもよい。シランカップリング剤（Ｅ）を含むことにより、高温高湿環境下に放置されたことで付着性が劣化した基材に対しても、良好な付着性を発揮することができる。
【００３４】
シランカップリング剤（Ｅ）は、グリシジル系トリメトキシシラン類を含有することが好ましい。シランカップリング剤（Ｅ）は、グリシジル系トリメトキシシラン類として、グリシジロキシメチルトリメトキシシラン、グリシジロキシエチルトリメトキシシラン、グリシジロキシプロピルトリメトキシシラン、グリシジロキシシクロヘキシルトリトリメトキシシラン、グリシジロキシフェニルトリメトキシシランから選ばれる少なくとも１種を含有することが好ましい。より好ましくは、グリシジル系トリメトキシシラン類として、グリシジロキシメチルトリメトキシシラン、グリシジロキシエチルトリメトキシシラン、グリシジロキシプロピルトリメトキシシラン、グリシジロキシシクロヘキシルトリトリメトキシシラン、グリシジロキシフェニルトリメトキシシランから選ばれる２種以上を含有する。シランカップリング剤（Ｅ）は、１種単独で使用してもよいし、２種以上を併用してもよい。
【００３５】
シランカップリング剤（Ｅ）の含有量は、アクリル樹脂（Ａ）の質量１００質量部に対して、１〜１０質量部が好ましく、２〜７質量部がより好ましい。また、樹脂組成物がポリオール（Ｄ）を含有する場合には、シランカップリング剤（Ｅ）の含有量は、アクリル樹脂（Ａ）及びポリオール（Ｄ）の合計質量１００質量部に対して、１〜１０質量部が好ましく、２〜７質量部がより好ましい。下限値以上であると、高温高湿環境下に放置されたことで付着性が劣化した金属めっき表面に対しても良好な付着性を発揮できる。上限値以下であると、塗膜の耐侯性をより向上しやすく、ポットライフの低下を抑制できる。
【００３６】
本発明の樹脂組成物は、溶媒（Ｆ）を含んでいてもよい。
溶媒（Ｆ）としては、酢酸エチル、酢酸プロピル、酢酸ブチル、酢酸メトキシブチル、酢酸アミル、酢酸メチルセロソルブ、セロソルブアセテート、酢酸ジエチレングリコールモノメチルエーテル、酢酸カルビトール等のエステル系溶剤；ジオキサン、エチレングリコールジエチルエーテル、エチレングリコールジブチルエーテル等のエーテル系溶剤；アセトン、メチルエチルケトン、メチルイソブチルケトン等のケトン系溶剤等が挙げられる。これらの溶媒（Ｆ）は、１種単独で使用してもよいし、２種以上を併用してもよい。
【００３７】
さらに、本発明の効果を損なわない範囲において、必要に応じて、光透過率や色調を調整するための色素、可塑剤、補強剤、光増感剤、光安定剤、連鎖移動剤、紫外線吸収剤、酸化防止剤、粘度調整剤、粘着付与剤（タッキファイヤー）、整泡剤、消泡剤、防黴剤、防腐剤等の添加剤を配合することができる。これらの添加剤は、本発明による効果を阻害しない限度において、１種単独で使用してもよいし、２種以上を併用してもよい。
【００３８】
≪樹脂組成物の製造方法≫
本発明の樹脂組成物は、各成分を公知の方法で混合することにより調整することができる。
【００３９】
≪塗装構造体≫
図１に示すように、本発明の塗装構造体１０は、金属めっき層１と、前記金属めっき層１の上に位置し、前記樹脂組成物から形成されるプライマー層２と、前記プライマー層２の上に位置するトップコート層３とを含む。
【００４０】
＜金属めっき層＞
金属めっき層１は基材の上に形成される。基材は、例えば、プラスチック、繊維強化プラスチック又は金属からなる。プラスチックは、例えば、ポリアセタール（ＰＯＭ）、ポリアミド（ＰＡ）、ポリカーボネート（ＰＣ）、ポリフェニレンエーテル（ＰＰＥ）、ポリブチレンテレフタレート（ＰＢＴ）、アクリロニトリルブタジエンスチレン共重合体（ＡＢＳ）、ポリメタクリル酸メチル（ＰＭＭＡ）、ポリプロピレン（ＰＰ）である。繊維強化プラスチックは、例えば、炭素繊維強化プラスチック（ＣＦＲＰ）、ガラス繊維強化プラスチック（ＧＦＲＰ）である。金属は、例えば、鋼、アルミニウムである。なかでもＡＢＳ樹脂が好ましい。
基材の厚さは、例えば、２〜１０ｍｍである。なお、本明細書において厚さはシックネスゲージによって測定される。
金属めっき層１は、例えば、クロムめっき、亜鉛めっき、カドミウムめっき、錫めっき、ニッケルめっき、金めっき、銀めっき、銅めっき、白金めっき又はこれらの合金めっきである。なかでも、クロムめっきであることが好ましい。金属めっき層の厚さは、例えば、２〜１００μｍである。
【００４１】
＜プライマー層＞
プライマー層２は、前記樹脂組成物から形成される。
プライマー層２の厚さは３〜３０μｍが好ましく、５〜２０μｍがより好ましく７〜１５μｍがさらに好ましい。プライマー層２の厚さが下限値以上であると、付着性を向上しやすくなり、耐チッピング性を向上しやすくなる。プライマー層２の厚さが上限値以下であると、硬度低下を抑制しやすくなる。
【００４２】
＜トップコート層＞
トップコート層３は、ポリオール（Ｇ）、イソシアネート（Ｈ）を含むトップコート用樹脂組成物から形成される。
【００４３】
ポリオール（Ｇ）は、アクリルポリオールを含む。
アクリルポリオールは、例えば、アクリルモノマーと、水酸基含有（メタ）アクリルモノマーとを共重合させて合成することができる。
水酸基含有（メタ）アクリルモノマーとしては、例えば、ヒドロキシアルキル（メタ）アクリレートなどが挙げられる。前記ヒドロキシアルキル（メタ）アクリレートとしては、例えば、２−ヒドロキシエチルアクリレート、２−ヒドロキシエチルメタクリレート、４−ヒドロキシブチルアクリレート、１，４−シクロヘキサンジオールモノアクリレートなどが挙げられる。
前記ヒドロキシアルキル（メタ）アクリレートのアルキル基は、直鎖状、分岐状及び環状のいずれであってもよく、炭素数１〜１０のものが好ましく、炭素数１〜６のものがより好ましい。
これらの水酸基含有（メタ）アクリルモノマーは、１種単独で使用してもよいし、２種以上を併用してもよい。
【００４４】
前記アクリルモノマーとしては、例えば、（メタ）アクリル酸、（メタ）アクリル酸アルキルエステルなどが挙げられる。前記（メタ）アクリル酸アルキルエステルとしては、例えば、（メタ）アクリル酸メチル、（メタ）アクリル酸エチル、（メタ）アクリル酸−ｎ−プロピル、（メタ）アクリル酸イソプロピル、（メタ）アクリル酸−ｎ−ブチル、（メタ）アクリル酸イソブチルなどが挙げられる。
これらのアクリルモノマーは、１種単独で使用してもよいし、２種以上を併用してもよい。
ポリオール（Ｇ）には、アクリルポリオールの他にポリカーボネートジオールが含まれていてもよい。
ポリオール（Ｇ）は、１種単独で使用してもよいし、２種以上を併用してもよい。
【００４５】
ポリオール（Ｇ）の重量平均分子量（Ｍｗ）は、１，０００〜１００，０００が好ましく、５，０００〜５０，０００がより好ましく、７，０００〜４０，０００がさらに好ましい。ポリオール（Ｇ）のＭｗが下限値以上であると、はじき不具合など外観の不具合が生じるのを防ぎやすくなる。ポリオール（Ｇ）のＭｗが上限値以下であると、レべリング性が低下するのを防ぎやすくなる。
【００４６】
ポリオール（Ｇ）の水酸基価は、１０〜１５０ｍｇＫＯＨ／ｇが好ましく、２０〜１００ｍｇＫＯＨ／ｇがより好ましく、２５〜８０ｍｇＫＯＨ／ｇがさらに好ましい。ポリオール（Ｇ）の水酸基価が下限値以上であると、トップコート層の耐チッピング性を向上しやすい。ポリオール（Ｇ）の水酸基価が上限値以下であると、乾燥性を向上しやすい。
【００４７】
イソシアネート（Ｈ）の含有量は、トップコート層が含有する水酸基のモル当量１に対するイソシアネート基（−ＮＣＯ）のモル当量の比が０．８〜２．０となる量であることが好ましい。より好ましくは、１．１〜１．６である。ここで、トップコート層が含有する水酸基のモル当量は、ポリオール（Ｇ）が有する水酸基の合計モル当量である。水酸基のモル当量１に対するイソシアネート基のモル当量の比が下限値以上であると、トップコート層の耐傷付き性や耐薬品性を向上しやすい。上限値以下であると、硬化収縮が大きくなるのを防ぎ、付着性を向上しやすくなる。
【００４８】
トップコート層３の厚さは、１０〜５０μｍが好ましく、１５〜３０μｍがより好ましい。トップコート層３の厚さが下限値以上であると、耐チッピング性を向上しやすい。トップコート層の厚さが上限値以下であると、硬化収縮が大きくなるのを防ぎ、金属めっき層との付着性を向上しやすい。
【００４９】
プライマー層２とトップコート層３との合計厚さは、１５〜８０μｍが好ましく、２０〜５０μｍがより好ましく、２５〜４０μｍがさらに好ましい。合計厚さが下限値以上であると、諸性能が低下するのを防ぎやすい。合計厚さが上限値以下であると、付着性を向上しやすい。
【００５０】
さらに、本発明の効果を損なわない範囲において、必要に応じて、光透過率や色調を調整するための色素、可塑剤、補強剤、光増感剤、光安定剤、連鎖移動剤、紫外線吸収剤、酸化防止剤、粘度調整剤、粘着付与剤（タッキファイヤー）、整泡剤、消泡剤、防黴剤、防腐剤等の添加剤を配合することができる。これらの添加剤は、本発明による効果を阻害しない限度において、１種単独で使用してもよいし、２種以上を併用してもよい。
【００５１】
≪塗布構造体の製造方法≫
基材の表面に金属めっき層１を形成する方法は、特に限定されず、例えば、溶融めっき法、電気めっき法が挙げられる。
プライマー層２は、本発明の樹脂組成物を金属めっき層の表面に塗布し、乾燥して形成することができる。
トップコート層３は、トップコート用樹脂組成物をプライマー層の表面に塗布し、乾燥して形成することができる。
樹脂組成物及びトップコート用樹脂組成物の両方又はいずれか一方には、特徴的な意匠を付与することを目的として、更に着色顔料を配合してもよい。
本発明の樹脂組成物を塗布した後、トップコート用樹脂組成物を塗布して、乾燥させることにより、プライマー層２とトップコート層３とを同時に形成することもできる。
【００５２】
樹脂組成物及びトップコート用樹脂組成物の塗装方法は、特に限定されず、公知の方法で塗装することができる。公知の塗装方法は、例えば、刷毛塗り法、ローラー塗り法、スプレーガンによる吹付法、ロールコーター法、浸漬法である。１回の塗装で所望の厚さの塗膜を形成するか、又は複数回塗装することで所望の厚さの塗膜を形成してもよい。
【００５３】
樹脂組成物及びトップコート用樹脂組成物を塗装後の乾燥方法は特に限定されず、自然乾燥するか、又は強制乾燥してもよい。具体的には、６０〜８０℃の雰囲気下で３０〜９０分程度乾燥してもよい。
【実施例】
【００５４】
以下に実施例を用いて本発明をさらに詳しく説明するが、本発明はこれら実施例に限定されるものではない。
各モノマー及び各試薬の仕込み量（質量部）を表１及び２に示す。括弧内の数値は得られたアクリル樹脂（Ａ）を構成する全構成単位の総モル数に対する各構成単位の割合（モル％）を表す。なお、各構成単位の割合は、仕込み量から算出したものである。
使用した塗膜の原料は下記の通りである。
【００５５】
≪使用原料≫
・ＭＭＡ：メチルメタクリレート、アクリエステルＭ、三菱レイヨン製。
・ＳＭＡ：ステアリルメタクリレート、アクリエステルＳ、三菱レイヨン製。
・ＬＭＡ：ラウリルメタクリレート、アクリエステルＬ、三菱レイヨン製。
・ｎ−ＢＭＡ：ｎ−ブチルメタクリレート、アクリエステルＢ、三菱レイヨン製。
・ＢＡ：ブチルアクリレート、東亜合成製。
・ＦＭ５：プラクセルＦＭ５、不飽和脂肪酸ヒドロキシアルキルエステル修飾ε-カプロラクトン、式（ａ２）中、Ｒｂ１＝メチル基、−Ｘｂ１ＯＨ＝−（ＣＨ２）２Ｏ［Ｃ（＝Ｏ）（ＣＨ２）５Ｏ］Ｈ、（株）ダイセル製。
・ＦＭ３：プラクセルＦＭ３、不飽和脂肪酸ヒドロキシアルキルエステル修飾ε-カプロラクトン、式（ａ２）中、Ｒｂ１＝メチル基、−Ｘｂ１ＯＨ＝−（ＣＨ２）２Ｏ［Ｃ（＝Ｏ）（ＣＨ２）５Ｏ］Ｈ、（株）ダイセル製。
・ＨＥＡ：２−ヒドロキシエチルアクリレート、ライトエステルＨＯＡ(Ｎ)、共栄社化学社製。
・ＨＨ：メタクリロイロキシエチルヘキサヒドロフタル酸、ライトエステルＨＯ−ＨＨ(Ｎ)、共栄社化学製。
・ｉ−ＢＡＣ：酢酸イソブチル、和光純薬工業製。
・ＡＢＮ−Ｅ：アゾビスイソブチロニトリル、反応開始剤、和光純薬工業製。
・ＥＡＣ：酢酸エチル、和光純薬工業製。
・アクリルポリオール：大成ファインケミカル（株）製、アクリルポリオール＃６０００シリーズ、製品番手：６ＢＦ−２０３、Ｍｗ：２６，０００、水酸基価：３０ｍｇＫＯＨ／ｇ）。
・チヌビン３８４−２：商品名、紫外線吸収剤、ＢＡＳＦジャパン（株）製。
・チヌビン２９２：商品名、紫外線吸収剤、ＢＡＳＦジャパン（株）製。
・イソシアネート：ＨＤＩのポリマー、商品名「スミジュールＮ−３２００」、住友バイエルウレタン（株）製。
・ポリカーボネートジオール：水酸基価：１４０ｍｇＫＯＨ／ｇ、商品名「デュラノールＴ５６５０Ｊ」、旭化成ケミカルズ製。
【００５６】
（実施例１〜８、比較例１〜８）
攪拌機と冷却器、窒素封入機、温度計、モノマー滴下装置を備えた１Ｌ容器の４口フラスコに、酢酸イソブチルを２００ｇ仕込み、内部温度が９０℃になるまで加温した。次いで、表に示すモノマー、溶剤、反応開始剤の混合溶液を１時間かけてこれに滴下し、滴下終了から１時間後に追加の反応開始剤を添加後、９０℃で４時間保持したのち反応を終了しアクリル樹脂（Ａ）を得た。
得られたアクリル樹脂（Ａ）について、下記方法によりガラス転移点、水酸基価を求めた。
得られたアクリル樹脂（Ａ）と酢酸エチルとを８０／２０の質量比で混合したものを樹脂組成物（プライマ―層形成用）とした。
これとは別に、アクリルポリオール（ガラス転移点：２４℃、水酸基価：３０ｍｇＫＯＨ／ｇ、Ｍｗ：２６，０００、不揮発分：５０％）と酢酸エチル、チヌビン３８４−２（商品名）、チヌビン２９２（商品名）とを８０／１８．５／１．０／０．５の質量比で混合したものをトップコート用樹脂組成物とした。
ＡＢＳ基材上に３価クロムめっきを施したものを準備した。めっき処理後、室温、６０％ＲＨにて１時間放置したもの（めっき素材Ｘ）、めっき処理後、室温、６０％ＲＨにて２週間放置したもの（めっき素材Ｙ）、めっき処理後、５０℃、９５％ＲＨにて２週間放置したもの（めっき素材Ｚ）をそれぞれ準備した。
樹脂組成物（プライマ―層形成用）、トップコート用樹脂組成物に対してそれぞれイソシアネートをＮＣＯ／ＯＨ（モル比）＝１．１になるように加えて、任意の有機溶媒で希釈した。前記めっき素材Ｘ〜Ｚ上に、樹脂組成物、トップコート用樹脂組成物の順にスプレーコートでそれぞれ厚みが２０μｍとなるように塗布し、８０℃で６０分強制乾燥し、金属めっき層、プライマー層、トップコート層からなる塗装構造体を備える塗装品を形成した。得られた塗装品を用いて以下の試験を行った。試験の結果を表１及び２に示す。表の評価結果において、左がめっき素材Ｘを使用したもの、中央がめっき素材Ｙを使用したもの、右がめっき素材Ｚを使用したものを示す。表中、「−」は評価を行っていないことを意味する。
【００５７】
（実施例９）
得られたアクリル樹脂（Ａ）とポリカーボネートジオールとを９０：１０の質量比で混合した混合物と酢酸エチルとを８０／２０の質量比で混合したものを樹脂組成物（プライマ―層形成用）とした以外は、上記と同様にして塗装品を形成した。
【００５８】
＜ガラス転移点＞
ＪＩＳ  Ｋ７１２１に基づいて、示差走査熱量測定法（ＤＳＣ法）によりガラス転移点を求めた。
【００５９】
＜水酸基価＞
ＪＩＳ  Ｋ  １５５７−１：２００７「プラスチック−ポリウレタン原料ポリオール試験方法−第１部：水酸基価の求め方」に従い、水酸基価を求めた。
【００６０】
＜付着性＞
塗装品を室温で９６時間放置した後の塗膜の付着性を、以下の評価基準に基づいて評価した。
○：塗膜の剥離が確認されない。
×：塗膜の剥離が確認される。
【００６１】
＜耐候性・耐チッピング性＞
塗装品を室温で９６時間放置した後、ＸＥＮＯＮ試験機にて５００ＭＪ／ｃｍ２の紫外線を照射し、塗装構造体の外観及び耐チッピング性を評価した。耐チッピング性は、紫外線を照射した後に測定した以外は、後述の＜耐チッピング性＞と同様の手順で評価した。
○：外観に異常はなく、耐チッピング性が紫外線照射後に低下していない。
△：外観に異常はないが、耐チッピング性が紫外線照射後に低下している。
×：外観に異常があり、耐チッピング性が紫外線照射後に低下している。
【００６２】
＜耐水性＞
塗装品を室温で９６時間放置後、４０℃、６０℃の温水に３００時間浸漬し、塗装構造体の付着性と外観とを評価した。
○：４０℃、６０℃のいずれでも塗膜は剥離していない。
△：４０℃、６０℃のいずれでも塗膜は剥離していないがブリスターや変色等の外観異常がみられる。
×：４０℃、６０℃のいずれかで塗膜の剥離がみられる。
【００６３】
＜耐チッピング性＞
塗装品を室温で９６時間放置後、−２０℃にて飛石試験機を用いて砕石７号１００ｇを衝突角度９０°、圧力４ｋｇ／ｃｍ２で衝突させ、金属めっき層表面まで届いた傷の数をカウントし、以下の評価基準に基づいて耐チッピング性を評価した。
Ａ：金属めっき層表面まで届いた傷の数が１０個以下（実用レベル）。
Ｂ：金属めっき層表面まで届いた傷の数が１１〜５０個の範囲（実用下限レベル）。
Ｃ：金属めっき層表面まで届いた傷の数が５１個以上（実用不適）。
【００６４】
＜外観＞
塗装品を室温で９６時間放置後、塗装構造体の外観を目視にて評価した。
○：透明感を有する塗膜を形成しており、金属めっき層の金属光沢を阻害していない。
×：塗膜にヘイズが確認され、金属めっき層の金属光沢を阻害している。
【００６５】
【表１】
2018168298.tif 000005
【００６６】
【表２】
2018168298.tif 000006
【００６７】
本発明を適用した実施例１〜９では、付着性、耐候性、耐水性、耐チッピング性、外観に優れる塗装構造体を得ることができた。
一方、ガラス転移点が−３０℃以上の比較例１、２では、付着性、耐候性、耐水性、耐チッピング性において劣っていた。
水酸基価が３０ｍｇＫＯＨ／ｇ未満の比較例３、４では、付着性、耐候性、耐水性、耐チッピング性において劣っていた。
構成単位（ａ２）の代わりにＨＥＡを用いた比較例５は、付着性、耐候性、耐水性、耐チッピング性において劣っていた。
水酸基価が５０ｍｇＫＯＨ／ｇ超の比較例６では、付着性、耐水性に劣っていた。
構成単位（ａ１）の割合が１６モル％未満である比較例７、８は、付着性、耐水性に劣っていた。
以上のことから、本発明を適用した樹脂組成物によれば、得られる塗布構造体が、付着性、耐候性、耐水性、耐チッピング性、外観に優れることが判った。
【符号の説明】
【００６８】
１  金属めっき層
２  プライマー層
３  トップコート層
１０  塗装構造体
【図１】
2018168298.tif 000008